(57)【特許請求の範囲】
【請求項１】
密封金型中で反応混合物を反応させ、反応混合物を完全に反応させ、成形品を金型から取り出すことによる、中実の表面を有する気泡ポリウレタン成形品のクロロフルオロカーボンを用いない製造方法であって、該反応混合物は、
Ａ）ジフェニルメタンシリーズからの少なくとも一種のポリイソシアネートまたはその混合物を含んでなる、イソシアネート含量１８〜３３．６％を有するポリイソシアネート成分、
Ｂ）２，０００〜１０，０００の分子量を有する少なくとも一種のポリエーテルポリオールおよび／または２，０００〜１０，０００の分子量を有する少なくとも一種のポリエステルポリオールを含んでなり、平均ヒドロキシル官能価２〜３を有するポリオール成分、
Ｃ）成分Ｂ）の重量を基準にして、２〜１５重量％の、６２〜１，９９９の分子量を有する少なくとも一種の２官能性化合物、および
Ｄ）発泡剤並びに他の助剤および添加剤
を含んでなり、
該発泡剤は、一般式：
【化１】
0003605154.tif 000007
（式中、Ｒ１は水素またはＣ１〜Ｃ５アルキル基若しくは式：
【化２】
0003605154.tif 000008
の基を表し、Ｒ２およびＲ３は同一または異なり、水素またはＣ１〜Ｃ３アルキル基を表し、ｎは２〜６の整数である。）
で示されるカルバミン酸塩類よりなる群から選択されるカルバミン酸塩を含んでなる製造方法。
【請求項２】
ポリイソシアネート成分が、ジフェニルメタンシリーズからの少なくとも一種の化学的に改変されたポリイソシアネートまたはそれらの混合物を含んでなる請求項１に記載の方法。
【請求項３】
発泡剤が、カルバミン酸塩およびハロゲンを有しない他の発泡剤の組合せよりなる請求項１に記載の方法。
【請求項４】
カルバミン酸塩が、成分Ｂ）の重量を基準にして０．１〜６重量％存在する請求項１に記載の方法。
【発明の詳細な説明】
【０００１】
【産業上の利用分野】
本発明はＣＦＣ発泡剤の組合せおよびＨＣＦＣ発泡剤の組合せを用いない、中実の表面を有する気泡ポリウレタン成形品の製造方法に関する。それにもかかわらず本発明の方法は、同一の硬度で、ＣＦＣおよび／またはＨＣＦＣ発泡剤を用いて製造した成形品と同じ収縮性を有する成形品を与える。
【０００２】
【従来の技術】
ポリウレタン発泡体を製造するために、水は別として、フルオロクロロカーボン（ＣＦＣ）またはハイドロフルオロクロロカーボン（ＨＣＦＣ）が特に、発泡剤として従来用いられている。ＨＣＦＣタイプの発泡剤は、例えば自動車ハンドル被覆または靴底などの、中実の表面を有するポリウレタンからの半硬質成形品の製造に事実上独占的に従来用いられている。これらの発泡剤を用いて製造した半硬質の発泡体は約１．５％収縮し、そのことは金型を作る場合考慮に入れねばならない。予想される収縮が起った後に必要な実際の寸法を得るためには、使用する金型は、１．５％の収縮というこのおおよその一定値のために対応してより大きく設計されている。
上述のハロゲン含有発泡剤に関する知られた生態学的な問題のために、反応して中実の表面を有する半硬質のポリウレタン発泡体を与え、ハロゲン含有発泡剤を含まない新しい種類の反応システムに大いなる興味が寄せられている。中実の表面を有するこれらの発泡体は、特に生態学的観点から、欠点なしにこれらの発泡剤の使用に通常伴う長所を示すことが望ましい。これらの新しい種類の反応システムにおける発泡剤は中実の表面を有する成形発泡体の製造を可能にするのみならず、同じ硬度でその収縮が、ハロゲン含有発泡剤を用いて製造したポリウレタン発泡体の収縮に相当することを意図する。事実現在まで用いられている成形品はこの要求が満たされる場合のみ使用され続けることができる。
【０００３】
唯一の発泡剤としての水の使用は上述の問題を解決しない。特に、これは（ｉ）発泡体における圧力の低下が公知のハロゲン含有発泡剤を用いる場合よりゆっくり起り、その結果大量生産に用いられる従来の短い成形時間では容易にひび割れする傾向のある成形品をつくられること、（ｉｉ）生じた成形品（特に靴底用）の弾性は実際の要求に十分でないこと、および特に（ｉｉｉ）生じる成形品は０．５％しか収縮せず、その結果以前に使用した金型は使用できなくなるためである。
例えばペンタン異性体またはシクロペンタン等の炭化水素を用いるという同様に明らかな考えは、これらの物質が非常に燃焼性であるという問題を特に有する。
【０００４】
以下により詳細に記載する種類の特定のカルバミン酸塩が上述のすべての必要条件に対応する発泡剤となることが見出された。特に、これらは中実の表面を有する半硬質のポリウレタン発泡体の製造を可能にし、匹敵する硬度でのその収縮は、ハロゲン含有発泡剤を用いて以前に製造された発泡体の収縮に対応する。
欧州特許０，１２１，８５０号はポリウレタン発泡体の発泡剤として今推営するタイプのカルバンミン酸塩の使用を既に記述するが、これらのタイプの発泡剤を他の発泡剤と組合せて用いることが好ましいことは実施例から明らかである。その公報物はしかしながら、カルバミン酸塩が中実の表面を有するポリウレタンの製造をも可能にすること、またはこの方法で製造された成形発泡体が上に述べた従来の技術による成形発泡体の収縮性に相当する収縮性を有することを開示または示唆しない。
【０００５】
【課題を解決するための手段】
本発明は中実の表面を有する気泡ポリウレタン成形品のＣＦＣを使用しない製造方法を提供する。これらの成形品は、密閉した金型内で、従来公知の反応物よりなる反応混合物を反応させ。反応混合物を十分に反応させ、金型から成形品を取り除くことにより製造される。反応混合物は
Ａ）ジフェニルメタンシリーズからの場合により化学的に改変された少なくとも１つのポリイソシアネートまたはその混合物を含んでなる、イソシアネート含量１８〜３３．６％を有するポリイソシアネート成分、
Ｂ）２，０００〜１０，０００の分子量を有する少くとも一つのポリエーテルポリオールおよび／または２，０００〜１０，０００の分子量を有する少くとも一つのポリエステルポリオールを含んでなり、平均ヒドロキシル官能価２〜３を有するポリオール成分、
Ｃ）成分Ｂ）の重量を基準にして、２〜１５重量％の、６２〜１，９９９の分子量を有する少くとも一つの２官能性化合物、および
Ｄ）発泡剤並びにポリウレタン化学の分野で公知の他の助剤および添加剤を含んでなる。
特に該発泡剤は、一般式：
【化３】
0003605154.tif 000002
（式中、Ｒ１は水素またはＣ１〜Ｃ５アルキル基若しくは式：
【化４】
0003605154.tif 000003
の基を表し、Ｒ２およびＲ３は同一または異なり、水素またはＣ１〜Ｃ３アルキル基を表し、ｎは２〜６の整数である。）
に対応するカルバミン酸塩類よりなる群から選択されるカルバミン酸塩を含んでなる。
【０００６】
これらのカルバミン酸塩タイプの発泡剤を他のハロゲンを含有しない発泡剤と組合せて用いることは可能である。
ポリイソシアネート成分Ａ）は、１８〜３３．６重量％、好ましくは２０〜３０重量％のＮＣＯを含量を有し、２０℃で好ましくは液体である。それはジフェニルメタンシリーズからの少くとも１つのポリイソシアネートを含んでなる。ポリイソシアネートは場合により化学的に改変されていてもよい。「ジフェニルメタンシリーズ」という語は、４，４’−ジイソシアネートジフェニルメタン、２，４’−ジイソシアネート−ジフェニルメタンおよび場合により２，２’−ジイソシアネートジフェニルメタンとのその工業的混合物、並びにこれらのジイソシアネート−と、アニリン／ホルムアルデヒド縮合物のホスゲン化および／またはこの種のホスゲン化生成物の蒸溜ワークアップの間に生成するもの等のそれらの同族体との混合物を特に含むことを意味するものである。これらのポリイソシアネートの「化学的改変」とは、従来公知のウレタン改変、例えば存在するＮＣＯ基の３０等量％までを最大分子量７００を有するポリプロピレングリコールと反応させることによる改変、または存在するＮＣＯ基の３０％までを従来公知のカルボジイミド化による改変を意味する。
【０００７】
成分Ｂ）は、２〜３の平均ヒドロキシル官能価を有し、少くとも１の、分子量範囲２，０００〜１０，０００、好ましくは３，０００〜６，０００を有するポリヒドロキシポリエーテル、および／または少くとも１の、分子量２，０００〜１０，０００、好ましくは２，０００〜４，０００を有するポリヒドロキシポリエステルよりなる。分子量に関するこのデータは、当業者により知られた方法でＯＨ官能価とＯＨ含量から計算される分子量に関する。
適当なポリヒドロキシエーテルは、好ましくは２または３官能性の出発分子、またはこの種の出発分子の混合物のアルコキシル化生成物を含み、それらはポリウレタン化学から従来公知である。適当な出発分子は例えば水、エチレングリコール、ジエチレングリコール、プロピレングリコール、トリメチロールプロパンまたはグリセロールを含む。アルコキシル化に用いるアルキレンオキサイドは特にプロピレンオキサイドおよびエチレンオキサイドを含み、これらのアルキレンオキサイドは任意の順序および／または混合物として用いてよい。
適当なポリエステルポリオールは、好ましくは２価のアルコールおよび当量以下の好ましくは２価のカルボン酸のエステル化生成物を含み、それらは従来知られ、ヒドロキシル基を含む。適当な２価アルコールは例えばエチレングリコール、プロピレングリコール、ネオペンチルグリコール、１，４−ブタンジオール、１，６−ヘキサンジオール等の化合物が含まれる。２官能性のカルボン酸の例にはコハク酸、アジピン酸、フタル酸、テトラヒドロフタル酸、ヘキサヒドロフタル酸またはこの種の酸の混合物が含まれる。
【０００８】
成分Ｃ）は６２〜１，９９９、好ましくは６２〜４００の分子量範囲を有する２官能性の鎖延長剤である。「２官能性」の語は、イソシアネート重付加反応に関して鎖延長剤の官能価を意味する。鎖延長剤として用いる特別な化合物がない場合には分子量に関するデータはＯＨ官能価とＯＨ含量から計算された値を意味する。
好ましい鎖延長剤には、例えばエチレングリコール、１，４−ブタンジオール、１，６−ヘキサンジオールまたはこの種の簡単なジオールの混合物等、２００未満の分子量を有する簡単な２価アルコールである。例として上に既に述べた種類の２価の出発分子のプロポキシル化および／またはエトキキシル化により得ることができるもの等の、その分子量が上に説明したデータに対応する、エーテルグループを有するジオールも、成分Ｃ）または成分Ｃ）の一部として適した化合物である。
鎖延長剤として使用する他の適当な化合物は、例えば１−メチル−３，５−ジエチル−２，４−ジアミノベンゼンおよび１−メチル−３，５−ジエチル−２，６−ジアミノベンゼン（ＤＥＴＤＡ）とのその工業的混合物等の立体的障害された（ｈｉｎｄｅｒｅｄ）アミノ基を有する芳香族ジアミンを例えば含む。例として述べた鎖延長剤のどのような混合物も用いてよい。これらの鎖延長剤は成分Ｂ）の重量を基準にして、２〜１５重量％、好ましくは４〜１２重量％一般に用いる。
【０００９】
本発明に用いる助剤および添加剤Ｄ）には、具体的には発泡剤として用いるカルバミン酸塩が含まれ、それは本発明によれば必須であり、当業者に公知の他の様々な種類の添加剤も含まれる。
本発明で必須のカルバミン酸塩は上に説明した一般式に対応する化合物を含む。Ｒ１，Ｒ２，Ｒ３およびｎも上に示した意味を有する。
上の一般式に対応するカルバミン酸塩は、Ｒ１が水素、メチル基または式：
【化５】
0003605154.tif 000004
で示される基を表し、特に好ましくは水素を表し、
Ｒ２は水素原子を表し、Ｒ３は水素またはメチル基を表し、ｎは２を表すか、Ｒ２＝Ｒ３＝Ｈの場合ｎは２または３を表すものが好ましい。
一般にこれらのカルバミン酸塩は一般式：
【化６】
0003605154.tif 000005
に対応する塩基性のアルカノールアミンの、気体または固体の２酸化炭素による４０〜１３０℃の温度での簡単な飽和により製造できる。
カルバミン酸塩を製造するのに特に適したアルカノールアミンには例えばエタノールアミン、イソプロパノールアミン、３−アミノプロパノール−１，Ｎ−メチルエタノールアミン、またはこの種のアルカノールアミンの混合物が含まれる。
本発明による方法を行う場合、発泡剤として用いるカルバミン酸塩は、成分Ｂ）の重量を基準にして０．１〜６重量％、好ましくは０．５〜５重量％一般に用いる。
【００１０】
さらなる、場合により、組み合せて用いる助剤および添加剤Ｄ）は、例えば活性化剤、安定化剤、他のハロゲンを含まない発泡剤、（特に水を含む）等のポリウレタン発泡体の製造に従来用いられているものが含まれる。水は成分Ｂ）の重量を基準にして０．３重量％まで場合により用いる。好ましくは本発明による方法は水なしに行われる。
【００１１】
反応の出発成分は、８０〜１２０、好ましくは９５〜１０５のイソシアネート粘数に対応する量存在する。「イソシアネート粘数（ＮＣＯ粘数とも呼ぶ）」はイソシアネートの当量をイソシアネート反応性の活性水素を含有する物質の全当量で割って１００倍したものと定義する。
【００１２】
本発明による方法を実施するために、一般に成分Ｂ）〜Ｄ）を一般に一緒にし、「ポリオール成分」とし、次にポリイソシアネート成分Ａ）と混合し、密封した金型内で反応させ、生成した成形品を取り除く。この場合従来の計量装置を用いる。
用いる金型は例えば靴底または靴部分金型（すなわち注型または直接靴底法により靴底また靴部分を製造するのに用いる金型）、自動車ハンドル若しくはスポイラー金型または自動車内装用保護椅子張り用金型が含まれる。金型の内壁には充填前に従来の離型剤を一般に塗布する。
【００１３】
反応成分（ポリイソシアネート成分Ａ）およびポリオール成分Ｂ））の温度は一般に２０〜４５℃の範囲である。金型の温度は一般に２０〜７０℃の範囲である。
金型に導入される発泡可能な材料の量は、２００〜７００ｋｇ／ｍ３の密度を有する成形品が生ずるよう選択する。
本発明による方法から得られる製品は、２０〜７０のショアＡ硬度の中実の表面を有する、半硬質のポリウレタン発泡体である。これらの成形品の収縮は１．２〜１．８％の間で変り、一般に、ＣＦＣまたはＨＣＦＣ発泡剤を用いて製造した類似の成形品の収縮に相当する。
本発明を次の実施例によりさらに説明するがそれらに限定することを意図するものではない。実施例中すべて部およびパーセントは特記しない限り重量による。しかし収縮に関するパーセントデータは重量によらない。
【００１４】
【実施例】
出発物質
ポリイソシアネートＩ：
２３％のＮＣＯ含量を有し、４，４’−ジフェニルメタンジイソシアネートのトリプロピレングリコールによる液化により製造したイソシアネート。
ポリイソシアネートＩＩ：
（ｉ）５６重量部の４，４’−ジイソシアネートジフェニルメタン（４，４’−ＭＤＩ）、および１重量部の、３０％のＮＣＯ含量を有し、ＮＣＯ基の部分カルボジイミド化により製造した改変４，４’−ＭＤＩを、
（ｉｉ）２１重量部の、５６のＯＨ価を有するポリプロピレングリコール、および６．７重量部のトリプロピレングリコールの混合物
と反応させて得られる、２０．２％のＮＣＯ含量を有するＮＣＯプレポリマー
ポリイソシアネートＩＩＩ：
（ｉ）アニリン／ホルムアルデヒド縮合物をホスゲン化し、ＮＣＯ含量３１．５％を有するホスゲン化物とし、ホスゲン化物をＯＨ価５１５を有するポリプロピレングリコールと反応させることにより製造した、２４．５％のＮＣＯ含量と、５００ｍＰａ．ｓの粘度（２５℃で）を有するポリイソシアネートと
（ｉｉ）ＮＣＯ含量３１．５％を有し、６０％のジイソシアネートジフェニルメタン異性体（９４％の４，４’−、５％の２，４’−および１％の２，２’−異性体）および４０％のより多くの芳香環を含む同族体を有する、ジフェニルメタンシリーズからのポリイソシアネート混合物、
との同重量よりなり、２８％のＮＣＯ含量および１３０ｍＰａ．ｓの粘度（２５℃での）を有するポリイソシアネート混合物。
【００１５】
ポリオールＩ：
プロピレングリコールのプロポオキシル化およびその後のプロポキシル化物のエトキシル化（ＰＯ：ＥＯ重量比＝７０：３０）により製造した、４，０００の分子量を有するポリエーテルジオール。
ポリオールＩＩ：
トリメチロールプロパンのプロポキシル化およびその後のプロポキシル化物のエトキシル化（ＰＯ：ＥＯ重量比＝８０：２０）により製造した、６，２００の分子量を有するポリエーテルトリオール。
ポリオールＩＩＩ：
トリメチロールプロパンのプロポキシル化およびその後のプロポキシル化物のエトキシル化（ＰＯ：ＥＯ重量比＝８５：１５）により製造した、４，８００の分子量を有するポリエーテルトリオール。
ポリオールＩＶ：
トリメチロールプロパンのプロポキシル化およびその後のプロポキシル化物のエトキシル化（ＰＯ：ＥＯ重量比＝８５：１５）により製造したポリオールの全重量を基準にして２０重量％のスチレン／アクリロニトリル（重量比＝４０：６０）でグラフトしたポリエーテルトリオール（グラフトしたポリエーテルの分子量は６，０００である。）。
【００１６】
カルバミン酸塩Ｉ：
ＣＯ２をそれが飽和するまで７５０ｇ（１０モル）の３−アミノプロパノールに通した。約５モルが吸収された。
Ｃ７Ｈ１８Ｎ２Ｏ４（１９４）についての分析値：
計算値：  Ｃ：４３．２％、Ｈ：９．２％、Ｎ：１４．４％
測定値：  Ｃ：４３．１％、Ｈ：９．１％、Ｎ：１４．８％
粘度：    ４５，０００ｍＰａ．ｓ（２５℃）
カルバミン酸塩ＩＩ：
ＣＯ２をそれが飽和するまで６１０ｇ（１０モル）のアミノエタノールに通した。約５モルが吸収された。
Ｃ５Ｈ１４Ｎ２Ｏ４（１６６）についての分析値：
計算値：  Ｃ：３６．１％、Ｈ：９．４％、Ｎ：１６．８％
測定値：  Ｃ：３５．９％、Ｈ：８．６％、Ｎ：１７．０％
粘度：    ２２，０００ｍＰａ．ｓ（２５℃）
カルバミン酸塩ＩＩＩ：
ＣＯ２をそれが飽和するまで７５０ｇ（１０モル）のＮ−メチルエタノールアミンに通した。約５モルが吸収された。
Ｃ７Ｈ１８Ｎ２Ｏ４（１９４）についての分析値：
計算値：  Ｃ：４３．２％、Ｈ：９．２％、Ｎ：１４．４％
測定値：  Ｃ：４３．０％、Ｈ：８．８％、Ｎ：１４．７％
カーバメートは結晶として固体化した。Ｆ点：５０℃
カルバミン酸塩ＩＶ：
ＣＯ２をそれが飽和するまで７５０ｇ（１０モル）のイソプロパノールアミンに通した。ほとんど５モルが吸収された。
Ｃ７Ｈ１８Ｎ２Ｏ４（１９４）についての分析値：
計算値：  Ｃ：４３．２％、Ｈ：９．２％、Ｎ：１４．４％
測定値：  Ｃ：４２．９％、Ｈ：８．８％、Ｎ：１４．９％
粘度：    １５０，０００ｍＰａ．ｓ（２５℃）
すべての実施例で１００のＮＣＯ指数を維持した。
【００１７】
実施例１
次の組成を有する発泡可能な混合物を、８  １／２の標準靴底用の靴底金型に、エラストグラン・マッシンバウ社により提供される靴底製造で慣用されている撹拌器付き低圧計量装置により、５５０ｋｇ／ｍ３の密度を有する成形品が得られるような量、導入した。金型温度：４５℃、原料温度：２５℃、成形時間：４分
金型内壁に市販の離型剤（ジェー・ケック、ピルマセンスから入手できるケック−エコー６５Ａ）をスプレーした。
次の配合物を用いた。
【００１８】
ポリオール成分：
ポリオールＩ                                  ７８．６重量部
ポリオールＩＩ                                １０．０重量部
ブタンジオール−１，４                          １０．０重量部
トリエチレンジアミン                          ０．３重量部
ジブチルスズジラウレート（ＤＢＴＬ）            ０．０２重量部
カルバミン酸塩ＩＶ                            １．０重量部
ポリイソシアネート成分：
ポリイソシアネートＩ                          ５６．０重量部
性質：
密度                                                ５５０ｋｇ／ｍ３
縦の収縮（％）（２日後）                                １．５
硬度（ショアＡ）                                      ５８
流動性                                              非常に良好
【００１９】
実施例２（比較）
次の実施例では、実施例１に対応する類似の発泡体を、カルバミン酸塩発泡剤ではなしにジフルオロクロロメタン（すなわちＲ２２）発泡剤を用いて製造した。出発材料配合における変化は同じ硬度の収縮に関する比較に対応する。
【００２０】
ポリオール成分：
ポリオールＩ                                  ７８．６重量部
ポリオールＩＩ                                １０．０重量部
ブタンジオール−１，４                          ８．５重量部
トリエチレンジアミン                          ０．４５重量部
ジブチルスズジラウレート（ＤＢＴＬ）            ０．０２重量部
Ｒ２２                                        ２．５重量部
ポリイソシアネート成分：
ポリイソシアネートＩ                          ４４重量部
性質：
密度                                                ５５０ｋｇ／ｍ３
縦方向の収縮（％）（２日後）                            １．５
硬度（ショアＡ）                                      ５８
流動性                                              良好
同じ収縮が同じ密度で５．５重量部のＲ１１（モノフルオロトリクロロメタン）の場合得られた。
カルバミン酸塩ＩＶではなくて同重量部のカルバミン酸塩Ｉ〜ＩＩＩを用いて実施例１を繰返すと、収縮および機械的性質に関して実施例１と事実上同一の結果が得られた。次の比較例において、同じ硬度の大部分類似の成形発泡体の製造を、発泡剤として専ら水を用いて行った場合について記載する。発泡剤として水を使用すると、高濃度の尿素基のために発泡体が脆くなるので、この効果を補償するために弾性化効果を有するポリイソシアネートＩＩでポリイソシアネートＩを同時に置き換える。次の配合物を用いた。
【００２１】
ポリオール成分：
ポリオールＩ                                  ７９．３３重量部
ポリオールＩＩ                                １０．００重量部
ブタンジオール−１，４                          １０．００重量部
トリエチレンジアミン                          ０．３重量部
ジブチルスズジラウレート（ＤＢＴＬ）            ０．０３重量部
水                                            ０．３５重量部
ポリイソシアネート成分：
ポリイソシアネートＩＩ                        ６４重量部
性質：
密度                                                ５５０ｋｇ／ｍ３
縦方向の収縮（％）（２日後）                            ０．５
硬度（ショアＡ）                                      ５８
流動性                                              良好
水で発泡した靴底の場合、収縮性は大いに異る。その結果工業的利用の場合すべての金型を置換しなければならないであろう。
【００２２】
実施例３
複雑な自動車ハンドル金型への驚くほど問題のない流動性および成形品の圧力の急速な減少（離型直後のわずかな収縮により特徴づけられる）を本発明による実施例３で示す。次の実施例４（比較）は水による架橋のため成形品の大きい後発泡を示す。
両実施例を行う場合、発泡可能な混合物を従来の高圧混合ユニットを用いて加工した。発泡可能な混合物の量は４５０ｋｇ／ｍ３の密度がいつも得られるよう選択した。金型温度は各場合４５℃であり、原料温度は各場合２５℃であった。金型の内壁を各場合市販の離型剤（例えばアクモシル３６−３６０３、アクモスＤ２８１９９、プレーメン）でコートした。成形時間は各場合３分であった。次の配合物を用いた。
【００２３】
ポリオール成分：
ポリオールＩＩＩ                              ７５重量部
ポリオールＩＶ                                １２重量部
エチレングリコール                              ５重量部
ビス−（ジメチルアミノ−ｎ−プロピル）アミン      ０．５重量部
Ｎ，Ｎ，Ｎ’，Ｎ’−テトラメチルヘキサメチレン
ジアミン                                      ０．５重量部
カルバミン酸塩Ｉ                              ２．５重量部
バイエル社のブラックペーストＮ                ５．０重量部
ポリイソシアネート成分：
ポリイソシアネートＩＩＩ                      ５０．０重量部
【００２４】
Ａ）ハンドル用金型：
密度：４５０ｋｇ／ｍ３。
最適にデザインされた外形を有する成形品を３分後金型から取り除いた。色の分布および表面構造は完全であった。
Ｂ）シート金型
収縮性を測定するため混合物を３００×２３６×１０ｍｍの寸法を有するスチールで作ったシート金型で加工した。
成形時間：３分
離型直後の収縮：０．５％
２日後の収縮：    １．３％
【００２５】
実施例４（実施例３の比較）
次の配合物を用いた。
ポリオール成分：
ポリオールＩＩＩ                              ７５．０重量部
ポリオールＩＶ                                １２．０重量部
エチレングリコール                            ６．０重量部
水                                            ０．８重量部
ビス−（ジメチルアミノ−ｎ−プロピル）アミン      １．２重量部
Ｎ，Ｎ，Ｎ’，Ｎ’−テトラメチルヘキサメチレン
ジアミン                                      ０．２重量部
バイエル社のブラックペーストＮ                ５．０重量部
ポリイソシアネート成分：
ポリイソシアネートＩＩＩ                      ５１重量部
【００２６】
Ａ）ハンドル金型
大きく後発泡する成形品が得られた。この結果として金型の分離縁が成形品の表面に再生された。
Ｂ）シート金型
離型直後に成形品はすでに８％膨張していた。
【００２７】
本発明は次の好ましい実施態様を含む。
（１）カルバミン酸塩が請求項１に説明した一般式に対応し、式中Ｒ１が水素、メチル基、または
【化７】
0003605154.tif 000006
を表し、Ｒ２は水素を表し、Ｒ３は水素またはメチル基を表し、ｎは２を表すか、Ｒ２＝Ｒ３＝Ｈの場合ｎは３を表す請求項１に記載の方法。
【００２８】
本発明を説明の目的のために詳細に記載したが、そのような詳細は説明のためだけであり、特許請求の範囲により限定されることを除いて本発明の思想および範囲から離れることなしに改変が当業者によりなされ得ることを理解すべきである。